하 기 표 1 에 기재 된 조성 비 를 갖 는 법랑 조성물 을 제조 하 였 다 . 각 성분 의 원재료 들 을 V - 혼합기 ( V - mixer ) 에서 3 시간 동안 충분히 혼합 하 였 다 . 여기 서 , P 2 O 5 의 원재료 는 NH 4 H 2 PO 4 를 사용 하 였 고 , Na 2 O , K 2 O , Li 2 O 의 원재료 는 각각 Na 2 CO 3 , K 2 CO 3 , Li 2 CO 3 를 사용 하 였 다 . 혼합 된 재료 를 1300 ℃ 에서 1 시간 30 분 동안 충분히 용융 시키 고 , 퀀칭 롤러 ( quenching roller ) 에서 급 냉 시킨 후 유리 컬 릿 을 수득 하 였 다 .